(57)【要約】【課題】厚み方向及び／又は水平方向の通気性に優れ、表面の凹凸の外観が良好であり、製造も容易な伸縮性複合シートを提供すること。【解決手段】本発明の伸縮性複合シートは、伸縮シート１０と該伸縮シート１０と積層された別のシート２とを有している。伸縮シート１０は、弾性伸縮性を有する第１領域１４及び該第１領域より伸長性に劣る第２領域１５を有し、第１及び第２領域１４，１５は、それぞれ一方向に延びるように形成されており且つ交互に形成されている。伸縮シート１０及び別のシート２の相対向面同士が、前記一方向と交差する交差方向に延びる間欠配置された多数本の帯状接合部４，４・・で接合されている。伸縮性複合シート１は、複合シート１全体として、少なくとも前記交差方向に伸縮性を有している。【選択図】図２
2010111058.tif 000002
【特許請求の範囲】
【請求項１】
伸縮シートと該伸縮シートと積層された別のシートを有する伸縮性複合シートであって、
前記伸縮シートは、弾性伸縮性を有する第１領域及び該第１領域より伸長性に劣る第２領域を有し、第１及び第２領域は、一方向に延びて形成され且つ該一方向と直交する方向に交互に形成されており、
前記伸縮シート及び前記別のシートの相対向面同士が、前記一方向と交差する交差方向に延びる間欠配置された多数本の帯状接合部で接合されており、
複合シート全体として、少なくとも前記交差方向に伸縮性を有している伸縮性複合シート。
【請求項２】
自然状態において、前記別のシート側の面に、前記一方向に沿って延びる凸条部が多数形成されている、請求項１記載の伸縮性複合シート。
【請求項３】
自然状態において、前記伸縮シート側の面に、四方を隆起部で囲まれた凹部が形成されている、請求項１又は２記載の伸縮性複合シート。
【請求項４】
前記伸縮シートは、前記第１及び第２領域が延びる方向と直交する方向に２．０倍に伸長させたときの幅縮みの割合〔（伸長時の幅／伸長前の幅）×１００〕が、伸長前の幅の７０〜１００％である、請求項１記載の伸縮性複合シート。
【請求項５】
前記帯状接合部の幅Ｗ１が、隣り合う帯状接合部間の幅Ｗ２の２０〜２００％である、請求項１〜４の何れかに記載の伸縮性複合シート。
【請求項６】
前記伸縮シートは、該伸縮シートの原反シートを、凸条部と溝とを交互に有し互いに噛み合う一対の凹凸面間で延伸処理して、該原反シートに前記第１及び第２領域を形成したものである、請求項１〜５の何れかに記載の伸縮性複合シート。
【請求項７】
前記別のシートは、非伸縮シートである、請求項１〜６の何れかに記載の伸縮性複合シート。
【請求項８】
請求項１〜７の何れかに記載の伸縮性複合シートから一部が構成されている吸収性物品。
【請求項９】
前記吸収性物品は、吸収性本体と、該吸収性本体の非肌当接面側に位置して該吸収性本体を固定している外装体とからなる、パンツ型の吸収性物品であり、
前記外装体の少なくとも一部又は全体が、請求項１〜７の何れかに記載の複合伸縮性シートから構成されている請求項８記載の吸収性物品。
【請求項１０】
前記外装体の少なくとも前記吸収性本体を固定している部分が、前記複合伸縮性シートから構成されている請求項９記載の吸収性物品。
【発明の詳細な説明】
【技術分野】
【０００１】
本発明は、伸縮性複合シートに関する。
【背景技術】
【０００２】
多数の皺ないし襞を有する伸縮性シートとして、伸縮シートと非伸縮シートとが間欠的に接合されており、該伸縮シートの収縮により、非接合部における非伸縮シートに皺を形成させたものが知られている。
また、特許文献１には、おむつ等の吸収性物品を形成させる最外面シートと、その内面に固定される内面側シートとを、一方のシートを他方のシートよりも伸張させた状態で固定した後、最外面シート及び内面側シートを開放し、該一方のシートにより生じた皺により、該最外面シート又は内面側シートに凹凸を形成させることが記載されており、更に、一方のシートを他方のシートとの接合を間隔を空けて規則的に塗布した接着剤により行うことが記載されている。
【０００３】
しかし、２枚のシートを間欠的に接合し、シート同士が接合されていない部分を凸状に変形させて凹凸シートを得る場合には、シート同士の接合部と凸部間の凹部の位置とが一致するため、凸部や凹部のピッチが小さい凹凸シートを安価に製造するには、接合部のピッチを細かくして高精度に制御する必要があり、接着剤の塗工装置や制御が複雑化する問題がある。そのため、接合部のピッチが制御しにくいことから、凸条部のピッチが揃っていない場合があり、外観もよくないケースが多い。
【０００４】
【特許文献１】特開２００７−１１１５０３号公報
【発明の開示】
【発明が解決しようとする課題】
【０００５】
本発明の目的は、厚み方向及び／又は水平方向の通気性に優れ、表面の凹凸の外観が良好であり、製造も容易な伸縮性複合シートを提供することにある。
【課題を解決するための手段】
【０００６】
本発明の伸縮シートと該伸縮シートと積層された別のシートを有する伸縮性複合シートであって、前記伸縮シートは、弾性伸縮性を有する第１領域及び該第１領域より伸長性に劣る第２領域を有し、第１及び第２領域は、一方向に延びて形成され且つ該一方向と直交する方向に交互に形成されており、前記伸縮シート及び前記別のシートの相対向面同士が、前記一方向と交差する交差方向に延びる間欠配置された多数本の帯状接合部で接合されており、複合シート全体として、少なくとも前記交差方向に伸縮性を有している伸縮性複合シートを提供することにより、上記の目的を達成したものである。
【発明の効果】
【０００７】
本発明の伸縮性複合シートは、厚み方向及び／又は水平方向の通気性に優れ、表面の凹凸の外観が良好であり、製造も容易である。
【発明を実施するための最良の形態】
【０００８】
以下本発明を、その好ましい実施形態に基づき図面を参照しながら説明する。
本実施形態の伸縮性複合シート１は、図１〜図３に示すように、伸縮シート１０と該伸縮シート１０に積層された非伸縮シート２（別のシート）を有する。
伸縮シート１０は、図４に示すように、弾性伸縮性を有する第１領域１４と、第１領域１４より伸長性に劣る第２領域１５とを有している。第１及び第２領域１４，１５は、それぞれ、図４中のＸ方向に延びるように形成されている。
また、第１及び第２領域１４，１５は、図４中のＹ方向に交互に形成されている。図中のＸ方向は、伸縮性複合シート１の表裏面と平行な方向のうち、伸縮シート１の第１及び第２領域１４，１５が延びている方向であり、Ｙ方向はそれに直交する方向である。
伸縮シート１０は、複数本の第１領域１４それぞれが弾性伸縮性を有することに起因して、Ｙ方向に伸縮性を有している。伸縮シート１０の第２領域１５は、殆ど伸縮性を有していない。
【０００９】
非伸縮シート２は、実質的に伸縮性を有しない。ここでいう伸縮性は、シート自体の伸縮性である。
非伸縮シート２は、少なくとも第１及び第２領域が延びる方向（Ｘ方向）に直交する方向（Ｙ方向）において伸縮性を有しないことが好ましく、Ｘ方向及びＹ方向の何れにも伸縮性を有しないことが好ましい。
本実施形態における非伸縮シート２は、Ｘ方向及びＹ方向の何れにおいても実質的に伸縮性を有していない。非伸縮シート２は、その表裏面と平行な方向の総ての方向において伸縮性を有しないものであっても良い。
【００１０】
シートが、ある方向に実質的に伸縮性を有しないとは、該シートに対して当該ある方向に引っ張る力を加えても、該シートが、殆ど伸びないことを意味する。例えば、長さ１５ｃｍ×幅５ｃｍのサンプルに対して、該サンプルをテンシロン等の材料引っ張り試験機で長手方向に引張って、該サンプルが破断するときの破断伸度が１０％以下である場合、そのサンプルは、長手方向に実質的に伸縮性を有しない。
なお、破断伸度とは（破断時の該サンプル長さ−該サンプルの元の長さ）／（該サンプルの元の長さ）×１００で算出することができる。なお、サンプルの長手方向は前述の「ある方向」と同じ方向である。
【００１１】
伸縮シート１０と非伸縮シート２は、図５に示すように、多数本の帯状接合部４，４・・で接合されている。帯状接合部４は、それぞれ、伸縮シート１０の第１及び第２領域１４，１５が延びる前記一方向（図中Ｘ方向）と交差する交差方向、より具体的には、前記一方向（図中Ｘ方向）と直交する方向（図中Ｙ方向）に延びている。また、帯状接合部４，４・・は、図中Ｘ方向に等間隔に間欠配置されており、各帯状接合部４は、伸縮シート１０及び非伸縮シート２の相対向面同士を、接着剤（例えばホットメルト型の接着剤）４１で接合することにより形成されている。隣り合う帯状接合部間は、伸縮シート１０と非伸縮シート２との間が接合されていない非接合部５となっている。
【００１２】
帯状接合部４の幅Ｗ１（図５参照）は、隣り合う帯状接合部間の非接合部５の幅Ｗ２（図５参照）の２０〜２００％であることが好ましく、より好ましくは５０〜１５０％である。これらの範囲であることにより、伸縮シート１０と非伸縮シート２間の接着強度と、伸縮複合シート１としての通気性とをバランスよく保つことができる。
【００１３】
また、帯状接合部４の幅Ｗ１（図５参照）は、前述のように伸縮シート１０と非伸縮シート２間の接着強度アップや剥離防止の観点から、１〜１０ｍｍであることが好ましく、より好ましくは３〜５ｍｍである。
他方、非接合部５の幅Ｗ２（図５参照）は、非伸縮シート２側の面に外観のよい凸条部を形成させる観点や、複合伸縮性シート１の表裏面に異なる形態の凹凸を形成させる観点から、０．５〜５０ｍｍであることが好ましく、より好ましくは２〜１０ｍｍである。
【００１４】
本実施形態の伸縮性複合シート１は、図１〜図３に示すように、外力を加えない状態（自然状態）においてはＹ方向に収縮しており、少なくとも収縮状態においては、伸縮性複合シート１における、非伸縮シート２側の面に、Ｘ方向に沿って延びる凸条部３，３・・が多数形成されている。多数本の凸条部３，３・・は、それぞれ、第１及び第２領域１４，１５が延びる方向（Ｘ方向）と略平行に延びて形成されている。また、本実施形態で用いた伸縮シート１０は、第１及び第２領域１４，１５がそれぞれＹ方向に等間隔に形成されていることに起因して、多数の凸条部３，３・・は、高さ及び幅が概ね同じである。
尚、本実施形態の伸縮性複合シート１は、非伸縮シート２が概ね平らになるまでＹ方向に伸長させることができ、その状態においては凸条部３は消失している。そして、伸長させていた力から解放すると、伸縮性複合シート１が収縮して、多数の凸条部３が形成された元の状態に戻る。本実施形態の伸縮性複合シート１における多数の凸条部３は、少なくとも自然状態において形成されている。
【００１５】
伸縮性複合シート１の凸条部３の頂部間のピッチＰ（図２参照）や凸条部３の高さＴ（図２参照）は、伸縮性複合シート１の用途に応じて適宜に決定することができ、特に制限されないが、吸収性物品の一部を構成させる場合（吸液面を形成する表面シートやパンツ型吸収性物品（パンツ型おむつ等）の外装体に用いる場合等）、ピッチＰは０．５〜５ｍｍ、特に１〜３ｍｍとすることが好ましく、高さＴは０．５〜５ｍｍ、特に１〜３ｍｍとすることが好ましい。尚、伸縮性複合シート１においては、凸条部３の頂部間のピッチＰは、第１領域１４又は第２領域１５のピッチの約２倍になっている。
【００１６】
〔前記ピッチＰや前記高さＴの測定方法〕
ピッチＰおよび高さＴは伸縮性複合シート１が、外力を加えない状態（収縮状態、自然状態）で測定される。その状態下における、互いに隣り合う凸条部３，３それぞれの頂部間の距離をピッチＰとし、凸条部３，３間に形成される谷部と凸条部３の頂部との距離を高さＴとする。測定はレーザー変位計を用いて行うか、シート断面を顕微鏡観察や写真撮影して測定することが出来る。
【００１７】
伸縮シート１０は、第１及び第２領域１４，１５が延びる方向と直交する方向（Ｙ方向）に伸長させたときに、その伸長方向と直交する方向（Ｘ方向）のシート幅が狭くなる現象、即ち幅縮みを生じにくいものであることが好ましい。幅縮みを生じにくいものを用いた場合、非伸縮シート２側の面に、第１及び第２領域１４，１５が延びる方向（Ｘ方向）と略平行に延びる綺麗な凸条部３が形成され易くなる。
例えば、伸縮シート１０は、第１及び第２領域１４，１５が延びる方向（Ｘ方向）と直交する方向（Ｙ方向）に２．０倍に伸長させたときのＸ方向の幅縮みの割合は、伸長前の幅の７０〜１００％であることが好ましく、８０〜１００％であることがより好ましく、９０〜１００％が更に好ましい。
幅縮みの割合（％）は、伸長後の幅を伸長前の幅で割った値〔（伸長時の幅／伸長前の幅）×１００〕として求めることができる。測定はＹ方向の長さが２００ｍｍ、Ｘ方向の長さが１００ｍｍのサンプルを切り出し、伸長させる方向（Ｙ方向）の両端における幅（Ｘ方向の長さ）を１００ｍｍに保った状態で２．０倍に伸長させて行う。伸長後の幅の測定位置は中央部とする。
【００１８】
本実施形態においては、幅縮みが生じにくい伸縮シートとして、図４に示す伸縮シート１０を用いている。
図４に示す伸縮シート１０は、互いに交差せずに一方向（図４中Ｙ方向）に延びるように配列した多数の弾性フィラメント１３が、実質的に非伸長状態で、それらの全長にわたり、伸長可能な不織布１１，１２に接合されている。
【００１９】
弾性フィラメントの配置ピッチＰ１３（図４参照）は、特に制限はないが、帯状接合部４の幅Ｗ１に対しては、３０〜３００％、特に５０〜１５０％であることが、また非接合部５の幅Ｗ２に対しては３０〜３００％、特に５０〜１５０％であることが、伸縮物性、凸条部の成形性の点から好ましい。
【００２０】
伸縮シート１０においては、各弾性フィラメント１３は、伸縮シート１０の全長にわたって実質的に連続している。弾性フィラメント１３は弾性樹脂を含んでいる。各弾性フィラメント１３は、互いに交差せずに一方向に延びるように配列している。
このようなシートは、弾性繊維が交絡した状態で配置された伸縮シートと比較して、第１及び第２領域１４，１５が延びる方向（Ｘ方向）と直交する方向（Ｙ方向）に伸長させたときに、幅縮みが生じにくいという特徴がある。
但し、伸縮シート１０の製造条件の不可避的な変動に起因して、意図せず弾性フィラメント１３が交差することは許容される。各弾性フィラメント１３は、互いに交差しない限り、直線状に延びていてもよく、或いは蛇行しながら延びていてもよい。
【００２１】
また、弾性フィラメント１３は、実質的に非伸長状態で不織布１１，１２に接合されている。弾性フィラメント１３は、糸状の合成ゴム糸や天然ゴムであり得る。或いは乾式紡糸（溶融紡糸）や、湿式紡糸によって得られたものであり得る。弾性フィラメント１３は、これを一旦巻き取ることなしに直接溶融紡糸によって得られたものであることが好ましい。また、弾性フィラメント１３は、未延伸糸を延伸して得られたものであることが好ましい。
また、弾性フィラメント１３は、弾性樹脂が溶融又は軟化した状態で延伸されて形成されたものであることが好ましい。弾性樹脂が溶融又は軟化した状態で延伸されることで、弾性フィラメント１３を非伸長状態で不織布１１，１２に接合させることが可能になる。本実施形態における延伸の具体的な操作としては、（イ）弾性フィラメント１３の原料となる樹脂を溶融紡糸して一旦未延伸糸を得、その未延伸糸の弾性フィラメントを再度加熱して軟化温度（ハードセグメントのガラス転移点温度Ｔｇ）以上の状態で延伸する操作や、（ロ）弾性フィラメント１３の原料となる樹脂を溶融紡糸して得られた溶融状態の繊維を直接延伸する操作が挙げられる。後述する好適な製造方法に従い伸縮シート１０を製造すると、弾性フィラメント１３は、溶融紡糸して得られた溶融状態の繊維を直接延伸することで得られる。
【００２２】
延伸により得られた弾性フィラメント１３は、その直径が１０〜２００μｍ、特に２０〜１３０μｍであることが好ましい。弾性フィラメント１３は、その断面が円形であり得るが、場合によっては楕円形の断面のこともある。隣り合う弾性フィラメント１３のピッチは、該弾性フィラメント１３の直径が上述した範囲であることを条件として、０．１〜５ｍｍ、特に０．４〜１ｍｍであることが好ましい。
【００２３】
弾性フィラメント１３は、その全長にわたって各不織布１１，１２に接合している。ここで、「その全長にわたって接合している」とは、弾性フィラメント１３と接触しているすべての繊維（不織布１１，１２の構成繊維）が、該弾性フィラメント１３と接合していることを要せず、弾性フィラメント１３に、意図的に形成された非接合部が存在しないような態様で、弾性フィラメント１３と不織布１１，１２の構成繊維とが接合されていることを言う。弾性フィラメント１３が各不織布１１，１２にその全長にわたって接合していることで、弾性ストランド１３と各不織布１１，１２との接合力を十分に高めることができる。
【００２４】
弾性フィラメント１３と、第１及び第２の不織布１１，１２との接合の様式としては、例えば融着、接着剤による接着などが挙げられる。溶融紡糸により得られた弾性フィラメント１３の固化前に、該弾性フィラメント１３を不織布に融着させることも好ましい。この場合、各不織布１１，１２と弾性フィラメント１３とを接合させる前に、補助的な接合手段として接着剤を塗布することができる。或いは、各不織布１１，１２と弾性フィラメント１３とを接合させた後に、補助的な接合手段として、熱処理（スチームジェット、ヒートエンボス）や、機械交絡（ニードルパンチ、スパンレース）などを行うこともできる。
【００２５】
伸縮シート１０は、弾性フィラメント１３の延びる方向と同方向に伸縮可能になっている。伸縮シート１０の伸縮性は、弾性フィラメント１３の弾性に起因して発現する。伸縮シート１０を、弾性フィラメント１３の延びる方向と同方向に引き伸ばすと、弾性フィラメント１３並びに第１及び第２の不織布１１，１２が伸長する。そして伸縮シート１０の引き伸ばしを解除すると、弾性フィラメント１３が収縮し、その収縮に連れて第１及び第２の不織布１１，１２が引き伸ばし前の状態に復帰する。
【００２６】
伸縮シート１０は、例えば、図６に示すように、紡糸ノズル１６から紡出された溶融状態の多数の弾性フィラメント１３を所定速度で引き取って延伸しつつ、該弾性フィラメント１３の固化前に、該弾性フィラメント１３が互いに交差せず一方向に配列するように該弾性フィラメント１３を不織布１１，１２に融着させ、次いで該弾性フィラメント１３が融着した不織布１１，１２（伸縮シート１０の原反シート）を、該弾性フィラメント１３の延びる方向に沿って延伸して該不織布１１，１２に伸長性を付与して得ることができる。
【００２７】
図６には、伸縮性複合シート１の好ましい製造方法の一例として、図４に示す伸縮シート１０を製造した後、連続して伸縮性複合シート１を製造する様子が示されている。
【００２８】
紡糸ノズル１６は、紡糸ヘッド１７に設けられている。紡糸ヘッド１７は、押出機に接続されている。ギアポンプを介して紡糸ヘッド１７へ樹脂を供給することもできる。該押出機によって溶融混練された弾性樹脂は、紡糸ヘッド１７に供給される。紡糸ヘッド１７には、多数の紡糸ノズル１６が直線状に一列に配置されている。紡糸ノズル１６は、第１及び第２の不織布１１，１２の幅方向に沿って配置されている。隣り合う紡糸ノズル１６の間隔は、伸縮シート１０における弾性フィラメント１３の間隔に相当する。紡糸ノズル１６は通常円形であり、その直径は弾性フィラメント１３の直径及び延伸倍率に影響を及ぼす。この観点から、紡糸ノズル１６の直径は０．１〜２ｍｍ、特に０．２〜０．６ｍｍであることが好ましい。不織布１１，１２との接合強度を高める目的、弾性フィラメント１３の紡糸性を上げる目的、及び伸縮シート１０の伸縮特性を向上させる目的で、弾性フィラメント１３を複合の形態（サイドバイサイド、芯鞘、海島構造）とすることもできる。具体的にはＰＰ系のエラストマー樹脂とスチレン系のエラストマー樹脂とを組み合わせることが好ましい。
【００２９】
紡出された溶融状態の弾性フィラメント１３は、それぞれ原反から同速度で繰り出された第１の不織布１１及び第２の不織布１２と合流し、両不織布１１，１２間に挟持されて所定速度で引き取られる。弾性フィラメント１３の引き取り速度は、両不織布１１，１２の繰り出し速度と一致している。弾性フィラメント１３の引き取り速度は、該弾性フィラメント１３の直径及び延伸倍率に影響を及ぼす。延伸によって弾性フィラメント１３に生じる張力は、該弾性フィラメント１３を不織布１１，１２と貼り合わせるときの風や静電気に起因する該弾性フィラメント１３の乱れを防止する。それによって弾性フィラメントどうしを交差させずに一方向へ配列させることができる。これらの観点から、弾性フィラメント１３の引き取り速度は、紡糸ノズル孔内の樹脂吐出速度に対し、その延伸倍率が１．１〜４００倍、特に４〜１００倍、更に１０〜８０倍となるように調整されることが好ましい。
【００３０】
弾性フィラメント１３は、その固化前に、即ち融着可能な状態で第１及び第２の不織布１１，１２と合流する。その結果、弾性フィラメント１３は、第１及び第２の不織布１１，１２に挟持された状態で、これらの不織布１１，１２に融着する。つまり、固化前の弾性フィラメントを搬送される不織布１１，２に融着させることで、弾性フィラメント１３は引き取られて延伸される。弾性フィラメント１３の融着に際しては第１及び第２の不織布１１，１２には、外部から熱は付与されていない。つまり、融着可能になっている弾性フィラメント１３に起因する溶融熱によってのみ、該弾性フィラメント１３と両不織布１１，１２とが融着する。その結果、両不織布１１，１２の構成繊維のうち、弾性フィラメント１３の周囲に存在する繊維のみが該弾性フィラメントと融着し、それよりも離れた位置に存在する繊維は融着しない。その結果、両不織布１１，１２に加わる熱は最小限にとどまるので、該不織布自身が本来的に有する良好な風合いが維持される。それによって、得られる伸縮シート１０の風合いが良好になる。
【００３１】
紡出された弾性フィラメント１３が、第１及び第２の不織布１１，１２と合流するまでの間、該弾性フィラメント１３は延伸されて延伸方向に分子が配向する。また直径が小さくなる。分子配向によって、５０％伸長時強度の行き／戻り比（ヒステリシス）の小さな弾性フィラメント１３が得られる。弾性フィラメント１３を十分に延伸させる観点及び弾性フィラメント１３の糸切れを紡糸する観点から、紡出された弾性フィラメント１３に所定温度の風（熱風、冷風）を吹き付けて、該弾性フィラメント１３の温度を調整してもよい。
【００３２】
弾性フィラメント１３の延伸は、弾性樹脂の溶融状態での延伸（溶融延伸）だけでなく、その冷却過程における軟化状態の延伸（軟化延伸）であってもよい。溶融状態とは、外力を加えたとき樹脂が流動する状態である。樹脂の溶融温度は粘弾性測定による（例えば円形並行平板間に挟んだ樹脂に回転方向の振動歪を加えて測定される）Ｔａｎδのピーク温度として測定される。弾性樹脂の延伸時に糸切れが起こらないようにするために、延伸区間を長く確保することがよい。この観点から、弾性樹脂の溶融温度は１３０〜３００℃が好ましい。また、弾性樹脂の耐熱性（成形温度）の観点から、溶融温度は１３０〜２２０℃が好ましい。軟化温度は、シート状にした弾性樹脂の測定試料の粘弾性特性におけるＴｇ温度として測定される。軟化温度から溶融温度までの範囲を軟化状態という。軟化温度は、伸縮シート１０の保存時における弾性樹脂の結晶の成長や、体温による伸縮シート１０の伸縮特性の低下の観点から、６０℃以上が好ましく、８０℃〜１８０℃がより好ましい。
【００３３】
弾性フィラメント１３と不織布１１，１２とを接合させるときの弾性フィラメント１３の温度は、繊維融着を確実にするために１００℃以上であることが好ましい。また弾性フィラメント１３の形状を保持して伸縮特性の良好な伸縮シート１０を得る観点から、弾性フィラメントの温度は１８０℃以下であることが好ましい。より好ましくは１２０〜１６０℃の範囲である。接合時の温度は、弾性フィラメント１３と接合させるラミネート基材として、弾性フィラメントを構成する弾性樹脂の融点と異なる融点を有する変性ポリエチレンや変性ポリプロピレンなどからなるフィルムを用いて、その接合状態を観察することで測定できる。このとき、弾性フィラメントとラミネート基材が融着していれば、接合温度はラミネート基材の融点以上である。
【００３４】
弾性フィラメント１３と不織布１１，１２との接合時には、弾性フィラメント１３は実質的に非伸長状態（外力を取り除いたときに縮まない状態）である。両者の接合状態においては、不織布１１，１２を構成する繊維の少なくとも一部が、弾性フィラメントへ融着するか、更には弾性フィラメント１３と不織布１１，１２を構成する繊維の少なくとも一部との両方が融着することがより好ましい。十分な接合強度が得られるからである。得られる伸縮シート１０の伸縮特性は、弾性フィラメント１３と不織布１１，１２との接合点の密度に影響を受ける。また、伸縮特性は、接合温度、接合圧力、後述する不織布１１，１２の延伸による接合点のはずれによって調整することができる。不織布１１，１２の構成繊維を弾性フィラメント１３に融着させることで、接合点一つ一つの接合強度が高くなる。接合点の密度を低くすると、不織布１１，１２による伸縮阻害が少なくなり、且つ十分な接合強度を有する伸縮シート１０が得られるので好ましい。
【００３５】
弾性フィラメント１３を第１及び第２の不織布１１，１２と合流させるときには、各弾性フィラメント１３が互いに交差せず一方向に配列するようにする。そして、弾性フィラメント１３を第１及び第２の不織布１１，１２と合流させて両不織布１１，１２間に該弾性フィラメント１３を挟持させた状態で、これら三者を一対のニップロール１８，１８によって挟圧する。挟圧の条件は、得られる伸縮シート１０の風合いに影響を及ぼす。挟圧力が大きすぎると弾性フィラメント１３が両不織布１１，１２内に食い込みやすくなり、それに起因して得られる伸縮シート１０の風合いが低下しやすい。この観点から、ニップロール１８，１８による挟圧力は、弾性フィラメント１３が両不織布１１，１２に接触する程度で足り、過度に高い挟圧力は必要とされない。
【００３６】
ニップロール１８による挟圧の別の条件として、ニップロール１８の温度が挙げられる。検討の結果、ニップロール１８を加熱した状態で挟圧を行うよりもむしろ、加熱しないか（つまり成り行きにまかせるか）、又は冷却しながら挟圧を行う方が、風合いの良好な伸縮シート１０が得られることが判明した。ニップロール１８を冷却する場合には、冷却水等の冷媒を用い、ニップロール１８の表面設定温度が１０〜５０℃になるように温度調節することが好ましい。
【００３７】
このようにして２枚の不織布１１，１２間に弾性フィラメント１３が挟持された複合体１９が得られる。この複合体１９における不織布１１，１２は、本来的に伸長性を有しないものであり、この複合体１９が、伸縮シート１０の原反シートである。
そして、この複合体１９に、弾性伸縮性を有する第１領域１４と該第１領域より伸長性に劣る第２領域１５とを形成するために、該不織布１１，１２を含む複合体１９を、弾性フィラメント１３の延びる方向に沿って延伸させる操作を行う。
図６に示すように、本実施形態の方法においては、この延伸操作を、それぞれ歯と歯底が周方向に交互に形成された一対の歯溝ロール２０，２１を備えた延伸装置２２を用い、複合体１９をその搬送方向、即ち弾性フィラメント１３の延びる方向に沿って延伸させることで行う。
【００３８】
延伸装置２２は、一方又は双方の歯溝ロール２０，２１の枢支部を上下に変位させる公知の昇降機構（図示せず）を有し、歯溝ロール２０，２１間の間隔が調節可能になっている。本製造方法においては、各歯溝ロール２０，２１を、一方の歯溝ロール２０の歯が他方の歯溝ロール２１の歯間に遊挿され、他方の歯溝ロール２１の歯が一方の歯溝ロール２０の歯間に遊挿されるように組み合わせ、その状態の両歯溝ロール２０，２１間に、複合体１９を挿入してこれを延伸させる。
【００３９】
延伸装置２２においては、一対の歯溝ロール２０，２１の両方が駆動源によって駆動するようになっていてもよく（共回りロール）、一方の歯溝ロール２０又は２１のみが駆動源によって駆動するようになっていてもよい（連れ回りロール）。本製造方法においては、下側の歯溝ロール２１のみが駆動源によって駆動し、上側の歯溝ロール２０は駆動源に接続されておらず、歯溝ロール２１の回転に伴って従動する（連れ回る）ようになっている。連れ回りロールを用いることは、延伸加工後において伸縮シート１０に、第１領域１４及び第２領域１５がくっきりと縞模様状に形成され易い点で好ましい。歯溝ロール２０，２１の歯形としては、一般的なインボリュート歯形、サイクロイド歯形が用いられ、特にこれらの歯幅を細くしたものが好ましい。
【００４０】
図７には、複合体１９が延伸される状態が模式的に示されている。複合体１９が歯溝ロール２０，２１間を通過する際には、複合体１９は、歯溝ロール２０，２１の歯２３，２４に当接する領域（Ｐ３−Ｐ２間、Ｐ１−Ｐ４間）においては、ほとんど延伸されない。これに対し、駆動ロールである歯溝ロール２１の歯２４の歯面によって、従動ロールである歯溝ロール２０の歯２３の歯面に向けて押圧される領域（Ｐ２−Ｐ１間）においては、両歯２０，２１によって大きく延伸される。また、歯溝ロール２１の歯２４の先端部によって、歯溝ロール２０の歯２３から引き離される領域（Ｐ４−Ｐ３間）においては、前記領域（Ｐ２−Ｐ１間）程ではないが、大きく延伸される。
【００４１】
尚、複合体１９は、歯溝ロール２０，２１の歯２３，２４の先端部に当接する領域（Ｐ３−Ｐ２間、Ｐ１−Ｐ４間）においては、前述のとおりほとんど延伸されないが、歯２３，２４の先端部によって、その径方向に、つまり複合体１９の厚み方向に片押しされるので、厚み方向に薄くなる。但し領域（Ｐ３−Ｐ２間）と領域（Ｐ１−Ｐ４間）とは片押しされる方向が反対向きであるため、薄くなる方向が反対向きとなる。
【００４２】
前記の延伸プロセスによって、複合体１９が大きく延伸される領域（Ｐ２−Ｐ１間及びＰ４−Ｐ３間）においては、両不織布１１，１２に、構成繊維自体の伸長、繊維同士の結合の剥離、複数本の繊維で形成された立体構造の構造的な変化、構成繊維の破断等の、不織布１１，１２が伸長可能とする変化を生じ、他方、ほとんど延伸されない領域（Ｐ３−Ｐ２間、Ｐ１−Ｐ４間）においては、両不織布１１，１２に、そのような変化が生じない。
そして、大きく延伸される領域（Ｐ２−Ｐ１間及びＰ４−Ｐ３間）が、弾性伸縮性を有する第１領域１４となり、ほとんど延伸されない領域（Ｐ３−Ｐ２間、Ｐ１−Ｐ４間）が、第１領域１４よりも伸長性に劣る第２領域１５となる。
【００４３】
前記の延伸プロセスによって、複合体１９に、第１及び第２領域１４，１５が交互に形成され、伸縮シート１０が得られる。
なお、延伸装置２２は本実施例のようなロール形状に制限されず、例えば、一対のコンベアベルトを具備し、そのそれぞれにシート流れ方向と直交する方向に延びる凸条部を連続的に形成した延伸装置を用いてもよい。
また、相互の対向面に、シート流れ方向と直交する方向に延びる凸条部が多数本形成された一対の凹凸板を備えており、両凹凸板の距離を拡縮可能なようにカム機構を用いて、互いに離間した状態から噛み合わせた状態へと変位させることで、シートに延伸を施す装置を用いてもよい。
【００４４】
本実施形態の製造方法においては、図６に示すように、伸縮シート１０は、伸長状態で搬送され、その伸長状態下に非伸縮シート２と合流されて、該非伸縮シート２と接合される。ここでいう伸長状態とは、一対の歯溝ロール２０，２１による複合体１９の延伸、即ち、複合体１９に第１及び第２領域１４，１５を交互に形成するための延伸とは異なり、第１及び第２領域１４，１５が形成された後の伸縮シート１０を、その自然状態（収縮状態）に比べて伸長させた状態である。
【００４５】
伸縮シート１０は、流れ方向に１．１〜４．０倍、より好ましくは１．２〜３．０倍、更に好ましくは１．５〜２．５倍に伸長させた状態下に、非伸縮シート２と接合することが、接合状態での伸縮性複合シートとしての伸びやすさ、縮みやすさの点から好ましい。伸縮シート１０の伸長倍率は、伸長状態における長さを、伸長前の自然状態（収縮状態）の長さで除して求められる。
【００４６】
接着剤の塗工領域（帯状接合部における坪量）における坪量は０．２〜２０ｇ／ｍ2 、より好ましくは０．３〜１０ｇ／ｍ2、更に好ましくは０．５〜５ｇ／ｍ2であることが、伸縮性複合シートの伸びやすさや縮みやすさを阻害しにくい点から好ましい。
本実施形態の製造方法においては、伸縮シート１０と合流する直前の非伸縮シート２に、接着剤塗布装置４０により、接着剤（好ましくはホットメルト接着剤）４１がストライプ状に塗布される。即ち、接着剤４１は、非伸縮シート２の流れ方向においては、連続的に塗工されるが、流れ方向に直交する方向においては所定の間隔をおいて塗工される。
非伸縮シート２に接着剤を塗工するのに代えて伸縮シート１０に接着剤を塗工しても良く、両シート１０，２に接着剤を塗工しても良い。接着剤の塗工坪量は、自然状態（収縮状態）の伸縮性複合シート１における、伸縮シート１０に塗工された接着剤と非伸縮シート２に塗工された接着剤の合計量である。
【００４７】
伸縮シート１０と非伸縮シート２は、合流時又は合流直後に、一対のニップロール４１，４２によって挟圧する。このようにして、伸縮シート１０と非伸縮シート２とが積層されて一体化された伸縮性複合シート１が得られる。
この伸縮性複合シート１は、非伸縮シート２と接合したときの伸縮シート１０の伸長状態を仮に維持したままであれば、図８に示すように、非伸縮シート２側の面に、上述した凸条部３，３・・は生じていないが、その伸長状態を緩和ないし解除することによって、図２に示すような凸条部３，３・・を生じる。尚、図８においては、一方の歯溝ロールの歯の先端部に当接して形成された第２領域１５と、他方の歯溝ロールの歯の先端部に当接して形成された第２領域１５とを区別するために、第２領域１５における弾性フィラメント１３を上下逆向きに便宜上湾曲させてある。
【００４８】
図６に示す伸縮性複合シート１の製造方法においては、伸縮シート１０と非伸縮シート２とを接合した直後に、伸縮性複合シート１の伸長状態を緩和し、その状態でロール状に巻き取っている。伸縮性複合シート１は、非又は低伸長状態の状態とすることで、伸縮シート１０の伸縮性、延いては、伸縮性複合シート１の伸縮性や凸条部３の形成性が安定に維持される。
非伸縮シート２と貼り合わせる前の伸縮シート１０を単独で収縮させた場合、伸縮シート１０は、図９に示すように変形する。伸縮シート１０は表面、裏面ともに第１及び第２領域１４，１５のピッチに対応して規則的で、小さな凸部がＹ方向に沿って連続的に形成される。一方の面の第２領域１５に凸部が形成されているとき、反対側の面の同一第２領域１５では凹部が形成されている。逆に、一方の面の第２領域１５に凹部が形成されているとき、反対側の面の同一第２領域１５では凸部が形成されている。このように、表裏面で凸部の位置が交互に形成されている。
また、図９に示す状態から伸縮シート１０が収縮したとき、非伸縮シート２自体は収縮しないため、収縮しきれない分を変形により吸収する。これらの作用により、伸縮性複合シート１には、第１及び第２領域１４，１５のピッチに応じて規則的な凸条部３，３・が形成される。
【００４９】
収縮状態における伸縮性複合シート１においては、非伸縮シート２側の面には、上述した規則的な凸条部３，３・が形成されている一方、伸縮シート１０側の面には、伸縮シート１０側の面とは異なる形状の凹凸が形成されている。
図１０は、伸縮性複合シート１の伸縮シート１０側の面の一部を拡大して示す図である。
図１０に示すように、伸縮シート１０側の面においては、非伸縮シート２側の凸条部３，３間の凹溝６Ａに対応する部分が隆起して図中Ｘ方向に延びる第１隆起部６が形成されていると共に、隣り合う帯状接合部４の非接合部５に対応する部分も隆起して第２隆起部７が形成されている。そして、第１隆起部６及び第２隆起部７が隆起する一方、それらに囲まれた部分が相対的に凹部８となっている。
このように、本実施形態の伸縮性複合シート１においては、表裏面に異なる形態の凹凸が形成されていることによって、表裏面の凹凸によって、シート１の表裏面と平行な方向に優れた通気性を得ることができ、例えば、使い捨ておむつ等の吸収性物品の構成材料、例えば肌に接触させて使用するおむつ外装体や表面シート等として用いたときに、優れた通気性や吸収性を得ることができる。
【００５０】
また、伸縮シート１０と非伸縮シート２との間が接着剤により接合されている。そのため、伸縮性複合シート１は、ヒートシールやエンボス等で接着する場合に比べて柔らかく、感触に優れる等の利点がある。更に、伸縮シート１０と非伸縮シート２との間が帯状接合部４で間欠的に接合されていることによって、柔らかさや感触が更に向上している。
また、伸縮シート１０と非伸縮シート２とに通気性シートを用いて、通気性の伸縮性複合シート１を得る場合に、帯状接合部４で間欠的に接合されていることによって、厚み方向の通気性に一層優れたものとすることができる。
【００５１】
また、本実施形態の伸縮性複合シート１においては、上述した製造方法において、接着剤４１を、伸縮シート１０及び非伸縮シート２の流れ方向に連続的に塗工すれば良く、凸条部３，３のピッチにあわせて接着剤を断続的に塗工する必要がない。そのため、接着剤の塗工装置や制御も複雑化しない。
接着剤の塗工装置としては、例えば、シートの幅方向に接着剤吐出部と非吐出部とを交互に備えたコーター式の塗工装置、スプレー式の塗工装置等のほかに、スプレーガンやスパイラルガン、例えば特開平９−２９９８４９号記載のロール形式の塗工装置等で用いて、同様のパターンで万遍なく接着されている接着部と非接着部を交互に形成してもよい。
【００５２】
また、非伸縮シート２が伸びきったとき（図８参照）には、伸縮性複合シート１に、いわゆる伸び止まりが生じる。そのため、例えば、伸縮性複合シート１を、生理用ナプキンやおむつ等の吸収性物品に用いた場合、吸収性物品を連続的に製造するときに材料流れ方向（伸縮性複合シート１のＹ方向にあたる）への伸びを抑制することができるため、材料の搬送性に非常に優れ、高速生産性および精度の高い加工ができる等の利点がある。
【００５３】
伸縮シート１０を構成する第１及び第２の不織布１１，１２並びに弾性フィラメント１３の構成材料について説明する。各不織布１１，１２を構成する繊維としては、ポリエチレン（ＰＥ）、ポリプロピレン（ＰＰ）、ポリエステル（ＰＥＴやＰＢＴ）、ポリアミド等からなる繊維等が挙げられる。各不織布１１，１２を構成する繊維は、短繊維でも長繊維でもよく、親水性でも撥水性でもよい。また、芯鞘型又はサイド・バイ・サイドの複合繊維、分割繊維、異形断面繊維、捲縮繊維、熱収縮繊維等を用いることもできる。これらの繊維は、一種を単独で又は二種以上を組み合わせて用いることができる。各不織布１１，１２は、連続フィラメント又は短繊維の不織布であり得る。特に、伸縮シート１０を厚みのある嵩高なものとする観点からは、各不織布１１，１２は、短繊維の不織布であることが好ましい。伸縮シート１０を、肌に接触する部材として用いる場合には、肌の接触する側に風合いの良い短繊維不織布を用い、その反対面に強度の高い連続フィラメントの不織布を用いてもよい。
【００５４】
各不織布１１，１２は、その構成繊維が低融点成分及び高融点成分の２成分以上からなることが好ましい。その場合には、少なくとも低融点成分の熱融着により、その構成繊維同士が繊維交点で接合される。低融点成分及び高融点成分の２成分以上からなる芯鞘型の複合繊維としては、芯が高融点ＰＥＴ、ＰＰで、鞘が低融点ＰＥＴ、ＰＰ、ＰＥのものが好ましい。特にこれらの複合繊維を用いると、弾性フィラメント１３との融着が強くなり、両者間での剥離が起こりにくくなるので好ましい。
【００５５】
弾性フィラメント１０は、例えば熱可塑性エラストマーやゴムなどを原料とするものである。特に熱可塑性エラストマーを原料として用いると、通常の熱可塑性樹脂と同様に押出機を用いた溶融紡糸が可能であり、またそのようにして得られたフィラメントは熱融着させやすいので、本実施形態の伸縮シートに好適である。熱可塑性エラストマーとしては、ＳＢＳ（スチレン−ブタジエン−スチレン）、ＳＩＳ（スチレン−イソプレン−スチレン）、ＳＥＢＳ（スチレン−エチレン−ブタジエン−スチレン）、ＳＥＰＳ（スチレン−エチレン−プロピレン−スチレン）等のスチレン系エラストマー、オレフィン系エラストマー（エチレン系のα−オレフィンエラストマー、エチレン・ブテン・オクテン等を共重合したプロピレン系エラストマー）、ポリエステル系エラストマー、ポリウレタン系エラストマーを挙げることができる。これらは、一種を単独で又は二種以上を組み合わせて用いることができる。またこれらの樹脂からなる芯鞘型又はサイド・バイ・サイド型の複合繊維を用いることもできる。特にスチレン系エラストマー、オレフィン系エラストマー、又はそれらを組み合わせて用いることが、弾性フィラメント１３の成形性、伸縮特性、コストの面で好ましい。
【００５６】
弾性フィラメント１３と不織布１１，１２を構成する繊維との好適な組み合わせは、弾性フィラメント１３にＳＥＢＳ樹脂又はＳＥＰＳ樹脂を用い、不織布１１，１２の構成繊維にＰＰ／ＰＥ芯鞘型複合繊維又はＰＥＴ／ＰＥ芯鞘型複合繊維を用いる組み合わせである。この組み合わせを採用することで、融着をしっかりと行うことができる。また芯の融点が高いので、繊維が融着時に溶けきらず（芯が残る）、最大強度の高い伸縮シート１０が得られる。
【００５７】
非伸縮シート２を構成材料について説明する。
非伸縮シート２としては、各種製法による不織布が好ましく用いられ、例えば、スパンボンド不織布、エアースルー不織布、ニードルパンチ不織布等である。これらの中でも好ましいのは、スパンボンド不織布である。スパンボンド不織布は、繊維配向方向を、弾性フィラメントが延びる方向と同方向とすることが好ましい。
非伸縮シート２として用いる不織布の構成繊維としては、第１及び第２の不織布１１，１２としては、ポリエチレン（ＰＥ）、ポリプロピレン（ＰＰ）、ポリエステル（ＰＥＴやＰＢＴ）、ポリアミド等からなる繊維等が挙げられる。非伸縮シート２として用いる不織布を構成する繊維は、短繊維でも長繊維でもよく、親水性でも撥水性でもよい。また、芯鞘型又はサイド・バイ・サイドの複合繊維、分割繊維、異形断面繊維等を用いることもできる。これらの繊維は、一種を単独で又は二種以上を組み合わせて用いることができる。不織布は、連続フィラメント又は短繊維の不織布であり得る。特に、連続フィラメントの不織布であることが好ましい。
【００５８】
本実施形態の伸縮性複合シート１は、伸縮シート１０側の面と非伸縮シート２側の面とで形態の異なる凹凸が形成される、伸縮シート１０と非伸縮シート２とが間欠的に接合されているため、通気性を確保し易い、風合いが良く柔らかい、また伸縮物性が良い等の優れた特性を有している。
これらの一又は二以上を活かして、本実施形態の伸縮性複合シート１は、種々の用途に活用することができる。
例えば、伸縮性複合シート１は、吸収性物品の一部を構成するシートとして用いることができる。これらの用途以外に、外科用衣類や清掃シート等の各種の用途に用いることもできる。特に使い捨ておむつ、失禁パッド、生理用ナプキン、パンティラインナーなどの吸収性物品の構成材料として好ましく用いられる。該構成材料としては、例えば、吸収体よりも肌側に位置する液透過性のシート（サブレイヤー等を含む）である表面シートや、使い捨ておむつの外面を構成するシート、胴回り部やウエスト部、脚周り部等に弾性伸縮性を付与するためのシート等が挙げられる。また、ナプキンの伸縮性ウイングを形成するシート等として用いることができる。また、それ以外の部位であっても、伸縮性を付与したい部位等に用いることができる。
なお、伸縮性複合シート１を吸収性物品の一部として構成する場合は、伸縮性複合シートの製造方法の一部または全部を、吸収性物品の製造工程中の一部として取り込んでもよい。
【００５９】
使い捨ておむつの外面を構成するシートとしては、例えば、吸収性本体と、該吸収性本体の非肌当接面側に位置して該吸収性本体を固定している外装体とからなるパンツ型の吸収性物品（パンツ型使い捨ておむつやパンツ型生理用ナプキン）の外装体を構成するシートとして好ましく用いられる。この場合、外装体の全体を、複合伸縮性シートで構成しても良いし、外装体を、着用者の腹側に配される腹側部と、背側に配される背側部と、股下に配される股下部に区分したときの、腹側部のみ、背側部のみ、又は腹側部と背側部のみを複合伸縮性シートで構成しても良い。吸収性本体は、一般に、液透過性の表面シート、液保持性の吸収体及び液難透過性の裏面シートから構成される。また、外装体のウエスト開口周縁部やレッグ開口周縁部等の締め付け力を補強するために、それらの開口周縁部に、別に糸ゴム、平ゴム等の弾性部材を別に固定することもできる。尚、外装体の一部又は全部が、本発明に係る伸縮性複合シートからなるパンツ型吸収性物品は、その外装体の一部又は全体を構成するシートとして、複合伸縮性シートを使用する以外は、常法に従って製造することができる。また、複合伸縮性シートの製造工程を、吸収性物品の製造工程に組み込むこともできる。
【００６０】
また、外装体の一部又は全部が、本発明に係る伸縮性複合シートからなるパンツ型吸収性物品は、伸縮性複合シートの非伸縮シート側の面が、外装体の内面側に向けられていても良いが、非伸縮シート側の面が外面側に向けられていても良い。
伸縮性複合シートの非伸縮シート側の面が、外装体の内面側に位置する場合、肌に凸条部３が当たり、凸条部３間の谷部と肌との間に空間が形成されるので、空気が通り易く、通気性が良い。また、肌にあたる部分がクッション性に優れることから、触感も良い。
他方、伸縮性複合シートの非伸縮シート側の面が、外装体の外面側に位置する場合、規則的に形成された凸条部３がおむつ外面に存在することによって、おむつの外観が向上する等の利点がある。
【００６１】
図１１及び図１２は、本発明の伸縮性複合シートを用いた外装体を具備するパンツ型使い捨ておむつの一例を示す図である。
図１１及び図１２に示すパンツ型使い捨ておむつ５０（以下、おむつ５０ともいう）は、吸収性コア５１を含む吸収性本体５２と該吸収性本体５２の非肌当接面側に位置して該吸収性本体５２を固定している外装体５３とを備えている。図１１及び図１２に示すように、外装体５３は、腹側部Ａ、股下部Ｃ及び背側部Ｂを有しており、外装体５３の腹側部Ａの両側縁部Ａ１，Ａ２と背側部Ｂの両側縁部Ｂ１，Ｂ２とが互いに接合されて、一対のサイドシール部５４，５４、ウエスト開口部５５及び一対のレッグ開口部５６，５６が形成されている。
【００６２】
吸収性本体５２は、液透過性の表面シート５７、液不透過性又は撥水性の防漏シート（図示せず）及びこれら両シート間に配された液保持性の吸収性コア５１を有している。表面シート、防漏シート及び吸収性コアとしては、それぞれ、従来からこの種のおむつに用いられているものと同様のものを用いることができる。吸収性本体５２の長手方向両側部には、自由端に弾性部材５８を有する防漏カフス形成シート５９が配されて、側部防漏カフス６０が形成されている。
【００６３】
外装体５３は、その全体が、本発明に係る伸縮性複合シート、より具体的には上述した伸縮性複合シート１から構成されている。伸縮性複合シート１は、第１及び第２領域１４，１５それぞれが延びている方向（図１〜図５中のＸ方向）が、おむつ縦方向（外装体５３の縦方向，図１２中の上下方向と同じ）と一致している。外装体５３は、腹側部Ａ、股下部Ｃ及び背側部Ｂに亘って連続する一枚の伸縮性複合シート１から構成されている。ウエスト開口部５５及び一対のレッグ開口部５６，５６それぞれの開口周縁部においては、伸縮性複合シート１がおむつ内面側に折り返され、その折り返した部分の内側に、ウエスト部弾性部材６１及びレッグ部弾性部材６２が固定されている。弾性部材５８，６１，６２の素材としては、スチレン−ブタジエン、ブタジエン、イソプレン、ネオプレン等の合成ゴム、天然ゴム、ＥＶＡ、伸縮性ポリオレフィン、ポリウレタン等を挙げることができ、弾性部材５８，６１，６２の形態としては、断面が矩形、正方形、円形、多角形状等の糸状（糸ゴム等）若しくは紐状（平ゴム等）のもの、又はマルチフィラメントタイプの糸状のもの等を用いることができる。
【００６４】
本おむつ５０の外装体５３を構成する伸縮性複合シート１は、前述した非伸縮シート２側の面が、おむつ外面側に向けられている。そのため、着用状態のおむつ５０の外面に、上述した凸条部３が多数形成され、おむつの外観に優れる。また、その場合、伸縮シート１０側の面にも、上述した凹凸が形成されているため、肌に当たる感触が良好であると共に、谷部と着用者の肌との間に空間が形成され、しめった感触も与えにくい。
本発明の他の実施形態のパンツ型使い捨ておむつにおいては、外装体５３を構成する伸縮性複合シート１は、前述した非伸縮シート２側の面が、着用者の肌側に向けられており、着用状態のおむつ５０の内面側に、上述した凸条部３が多数形成される。その場合、凸条部３間の谷部と着用者の肌との間に空間が形成され、通気性が良好であり、また、凸条部３が肌にあたることによって、感触が良好で、しめった感触も与えにくい。また、伸縮シート１０側の面にも、上述した凹凸が形成されているため、おむつの外観が独特のものとなる。
【００６５】
外装体５３に、非伸縮シート２と伸縮シート１０とが接着剤を介して積層一体化された構成の伸縮性複合シート１を用いる場合、外装体５３に良好な通気性を与える観点から、非伸縮シート２と伸縮シート１０との間に存する接着剤の坪量は、２０ｇ／ｍ2 以下であることが好ましく、１０ｇ／ｍ2 以下がより好ましく、５ｇ／ｍ2 以下が更に好ましい。ここでいう接着剤の坪量は、非伸縮シート２と伸縮シート１０との間に存在する接着剤の、自然状態（収縮状態）の伸縮性複合シート１の１ｍ2当たりの量（ｇ）である。
【００６６】
外装体５３は、少なくとも吸収性本体５２を固定している部分が、上述した構成を有する複合伸縮性シート１から構成されていることが好ましい。外装体５３の吸収性本体５２を固定している部分は、吸収性本体５２を固定している接着剤等によって通気性や柔軟性が低くなる場合が多い。その部分に、非伸縮シート２と伸縮シート１０との間が間欠的な帯状接合部４で接合されていたり、表裏面に凹凸を有することによって、優れた通気性を有する複合伸縮性シート１が存在することで、吸収性本体５２を固定している部分の通気性や柔軟性を向上させることができる。
なお、外装体５３は、ある部分と他の部分とで塗工坪量を異ならせても良い。例えば、外装体５３のうち、腹側部Ａ、背側部Ｂの塗工坪量は通気性向上の観点から低くし、股間部Ｃの塗工坪量はレッグ部弾性部材６２の接着を確実に行う観点から、腹側部Ａ、背側部Ｂの塗工坪量と比較して大きくしてもよい。
【００６７】
以上、本発明をその好ましい実施形態に基づき説明したが、本発明は前記実施形態に制限されない。例えば前記実施形態で用いた伸縮シート１０においては、２枚の不織布１１，１２間に多数の弾性フィラメント１３が挟持された構造になっていたが、これに代えて、１枚の不織布の表面に多数の弾性フィラメントを接合して伸縮シートとなしたものであっても良い。
また、伸縮シートとしては、２枚の不織布１１，１２間に、多数の弾性フィラメント１３に代えて、弾性フィルムや弾性不織布、弾性を有するネット状物等が挟持された構造になっていても良い。そのような伸縮シートを用いる場合の伸縮シートとしては、第１及び第２領域が伸びる方向と直交する方向に伸長させたときの幅縮みが少ないものの他、第１及び第２領域が伸びる方向と直交する方向に伸長させたときの幅縮みが大きいもの等を用いることもできる。例えば、伸縮シートとして、特開２００７−１７７３８４号公報に記載のものを用いることもできる。
【００６８】
また、上述した実施形態における伸縮性複合シート１は、凸条部３の頂部間のピッチＰは、第１領域１４又は第２領域１５のピッチの約２倍になっていたが、凸条部３の頂部間のピッチＰは、第１領域１４又は第２領域１５のピッチと略一致していても良い。なお、ピッチＰは歯溝ロールのピッチを変更することでも、調整ができる。
【００６９】
また、本発明の伸縮性複合シートは、伸縮シートと積層された別のシートが、伸長性シート（伸長性は有するが、伸縮性は有しないシート）又は該伸縮シートとは別の第２伸縮シートであっても良い。また、別のシートに用いる第２の伸縮シートとして、伸縮シート１０と同じものを伸長率を変えて使うこともできる。別のシートとして、伸長性シートもしくは第２伸縮シートを用いる場合、伸長率は１．１倍未満が好ましく、自然状態（収縮状態）が最も好ましい。また、別のシートとして伸長性シートもしくは第２の伸縮シートを用いる場合は、伸縮シート１０の第１及び第２領域が延びる方向に直交する方向に、別のシートを伸長させたときの破断伸度は１０％以上が好ましく、５０％以上がさらに好ましく、１００％以上が最も好ましい。
【００７０】
また、上述した実施形態の製造方法においても、伸長状態下に伸縮シート１０に合流して接合するシートは、非伸縮シート２に限定されることはない。非伸縮シート２の代わりに、自然状態（収縮状態）の伸縮シートや伸長シートを伸縮シート１０と合流して接合することでも、伸長状態下の伸縮シート１０と合流して接合した別のシート側には凸条部が多数形成される。
【００７１】
本発明の伸縮性複合シートは、伸縮シートと非伸縮シートとが重なっている部分以外に、何れか一方のみが延出する部分を有していても良い。また、伸縮シートと非伸縮シートとが重なっている部分の全体に代えて一部のみに凸条部が形成されていても良い。伸縮性複合シートの一部のみに凸条部を形成させる場合、その凸条部を形成させる範囲のみにおいて、伸縮シートと非伸縮性シートの相対向する面を上述した帯状接合部で接合させても良い。一部のみに凸条部を形成させる場合の例としては、伸縮性複合シートの周縁部に凸条部を形成しない部分を設ける場合、伸縮性複合シートの周縁部以外の部分に凸条部を形成しない部分を設ける場合、伸縮性複合シートの流れ方向に凸条部を形成する部分と凸条部を形成しない部分を交互に設ける場合等が挙げられる。伸縮性複合シートに凸条部を形成させない領域を設けた場合、その領域における伸縮シートと非伸縮シートは、非帯状の接合部で接合されていても良いし、互いに接合されていなくても良い。
【００７２】
図１〜図５を示す構造を有する範囲は、少なくとも、第１及び第２領域が延びる方向及びそれに直交する方向の自然状態の寸法が、それぞれ、１ｃｍ以上、特に２ｃｍ以上であることが好ましく、その範囲に形成される凸条部の数は、３本以上、特に６本以上が好ましい。
【図面の簡単な説明】
【００７３】
【図１】図１は、本発明の伸縮性複合シートの一実施形態（自然状態）を示す斜視図である。
【図２】図２は、図１に示す伸縮性複合シートのＸ方向に沿う自然状態での縦断面図（帯状接合部での断面図）である。
【図３】図３は、図１に示す伸縮性複合シートのＸ方向に沿う自然状態での縦断面図（非接合部での断面図）である。
【図４】図４は、図１に示す伸縮性複合シートの一部を構成する伸縮シートを伸長状態で示す一部破断斜視図である。
【図５】図５は、図１に示す伸縮性複合シートの一部を伸長状態で示す一部破断斜視図である。
【図６】図６は、図１に示す伸縮性複合シートの製造に好適に用いられる装置を示す模式図である。
【図７】図７は、図６に示す装置によって、伸縮シートの原反シートが延伸される様子を示す模式図である。
【図８】図８は、図１に示す伸縮性複合シートのＸ方向に伸長した状態の縦断面図である。
【図９】図９は、図４に示す伸縮シートの弾性フィラメントが延びる方向に沿う収縮状態での縦断面図である。
【図１０】図１０は、図１に示す伸縮性複合シートの自然状態における伸縮シート側の面の一部を模式的に示す部分拡大斜視図である。
【図１１】図１１は、本発明の吸収性物品の一実施形態であるパンツ型使い捨ておむつの概略を示す斜視図である。
【図１２】図１２は、図１１に示すおむつの展開且つ伸長状態を示す展開平面図である。
【符号の説明】
【００７４】
１  伸縮性複合シート
２  非伸縮シート（別のシート）
３  凸条部
４  帯状接合部
５  非接合部
６  第１隆起部
７  第２隆起部
８  凹部
１０  伸縮シート
１１  第１の不織布
１２  第２の不織布
１３  弾性フィラメント
１４  第１領域（弾性伸縮性を有する領域）
１５  第２領域（第１領域より伸長性に劣る領域）
２０，２１  歯溝ロール
５０  パンツ型使い捨ておむつ（吸収性物品）
５２  吸収性本体
５３  外装体
【図１】
2010111058.tif 000003
【図２】
2010111058.tif 000004
【図３】
2010111058.tif 000005
【図４】
2010111058.tif 000006
【図５】
2010111058.tif 000007
【図６】
2010111058.tif 000008
【図７】
2010111058.tif 000009
【図８】
2010111058.tif 000010
【図９】
2010111058.tif 000011
【図１０】
2010111058.tif 000012
【図１１】
2010111058.tif 000013
【図１２】
2010111058.tif 000014